(57)【要約】本発明は、膜並びにその製造方法に関する。本発明による膜は、多数の開口を備えた平面状のフレキシブルな支持体と、その支持体上又は支持体中に存在する被覆とを有し、その際、前記の支持体の材料はポリマー繊維の不織布から選択され、この不織布の多孔性は５０％よりも高く、かつ前記の被覆は多孔性のセラミック被覆であり、その際、支持体は有利に１０〜２００μｍの厚さを有することを特徴とする。このような膜は、従来の膜よりも明らかに高い流束を示す。この膜はバッテリー用のセパレータとして又は精密濾過膜として使用可能である。【特許請求の範囲】
【請求項１】
多数の開口を備えた平面状のフレキシブルな支持体と、その支持体上又は支持体中に存在する、無機成分を有する多孔性の被覆とを有する膜において、支持体の材料がポリマー繊維又は天然繊維の不織布から選択され、その際に、この不織布は５０％よりも高い多孔性を有しかつこの被覆は多孔性のセラミック被覆であることを特徴とする、膜。
【請求項２】
支持体が１０〜２００μｍの厚さを有することを特徴とする、請求項１記載の膜。
【請求項３】
ポリマー繊維が、ポリアクリルニトリル、ポリアミド、ポリイミド、ポリアクリレート、ポリテトラフルオロエチレン、ポリエステル及び／又はポリオレフィンから選択されることを特徴とする、請求項１又は２記載の膜。
【請求項４】
ポリマー繊維が１〜２５μｍの直径を有することを特徴とする、請求項１から３までのいずれか１項記載の膜。
【請求項５】
支持体の多孔性が５０〜９７％であることを特徴とする、請求項１から４までのいずれか１項記載の膜。
【請求項６】
支持体上及び支持体中に存在する被覆が金属Ａｌ、Ｚｒ、Ｓｉ、Ｔｉ及び／又はＹの酸化物を有することを特徴とする、請求項１から５までのいずれか１項記載の膜。
【請求項７】
支持体の多孔性が１０〜７０％であることを特徴とする、請求項１から６までのいずれか１項記載の膜。
【請求項８】
膜が、１０〜２０００ｎｍの平均孔径を有することを特徴とする、請求項１から７までのいずれか１項記載の膜。
【請求項９】
膜が、１Ｎ／ｃｍよりも高い引張強度を有することを特徴とする、請求項１から８までのいずれか１項記載の膜。
【請求項１０】
膜を損傷することなしに１００ｍまでの半径にまで曲げることができることを特徴とする、請求項１から９までのいずれか１項記載の膜。
【請求項１１】
膜を損傷することなしに２ｍｍまでの半径にまで曲げることができることを特徴とする、請求項１から１０までのいずれか１項記載の膜。
【請求項１２】
ポリマー繊維又は天然繊維の不織布から選択される支持体に被覆を設け、その際、この被覆は多孔性のセラミック被覆であり、この被覆は支持体上及び支持体中に懸濁液を塗布しかつ少なくとも１回加熱することにより設置され、加熱の際に支持体上及び支持体中の懸濁液は硬化され、その際、懸濁液は金属Ａｌ、Ｚｒ、Ｓｉ、Ｔｉ及び／又はＹの少なくとも１種の酸化物及びゾルを有することを特徴とする、請求項１から１１までのいずれか１項記載の膜の製造方法。
【請求項１３】
懸濁液を、印刷、押圧、圧入、ローラ塗布、ブレード塗布、刷毛塗り、浸漬、吹き付け又は流延塗布により支持体上及び支持体中に塗布することを特徴とする、請求項１２記載の方法。
【請求項１４】
ポリマー繊維が、ポリアクリルニトリル、ポリアミド、ポリアクリレート、ポリイミド、ポリテトラフルオロエチレン、ポリエステル及び／又はポリオレフィンから選択されることを特徴とする、請求項１２又は１３記載の方法。
【請求項１５】
懸濁液が、少なくとも１種の金属酸化物ゾル、少なくとも１種の半金属酸化物ゾル又は少なくとも１種の複合金属酸化物ゾル又はこれらのゾルの混合物を有し、少なくとも１種の無機成分を少なくとも１種のこのゾル中に懸濁させることにより製造されることを特徴とする、請求項１２から１４までのいずれか１項記載の方法。
【請求項１６】
ゾルを、少なくとも１種の金属化合物、少なくとも１種の半金属化合物又は少なくとも１種の複合金属化合物を、水又は酸又は前記化合物の混合物で加水分解することにより得ることを特徴とする、請求項１５記載の方法。
【請求項１７】
このゾルは５０質量％より少ない水及び／又は酸の割合を有することを特徴とする、請求項１５又は１６記載の方法。
【請求項１８】
元素Ｚｒ、Ａｌ、Ｓｉ、Ｔｉ及びＹのアルコラート化合物から選択される、少なくとも１種の金属アルコラート化合物又は少なくとも１種の半金属アルコラート化合物、又は元素Ｚｒ、Ａｌ、Ｓｉ、Ｔｉ及びＹの金属塩から選択される少なくとも１種の金属硝酸塩、金属炭酸塩又は金属ハロゲン化物を、金属化合物として加水分解することを特徴とする、請求項１５から１７までのいずれか１項記載の方法。
【請求項１９】
無機成分として、元素Ｙ、Ｚｒ、Ａｌ、Ｓｉ及びＴｉの酸化物から選択される、少なくとも１種の酸化物を懸濁させることを特徴とする、請求項１２から１８までのいずれか１項記載の方法。
【請求項２０】
懸濁された成分の質量割合は使用したゾルの０．１〜５００倍に相当することを特徴とする、請求項１２から１９までのいずれか１項記載の方法。
【請求項２１】
懸濁液に定着剤が添加されていることを特徴とする、請求項１２から２０までのいずれか１項記載の方法。
【請求項２２】
懸濁液の塗布の前に支持体の繊維上に定着剤を設けることを特徴とする、請求項１２から２１までのいずれか１項記載の方法。
【請求項２３】
定着剤が、有機官能性シラン及び／又は元素Ｚｒ、Ａｌ、Ｓｉ又はＴｉの酸化物から選択されることを特徴とする、請求項２１から２２までのいずれか１項記載の方法。
【請求項２４】
定着剤が、３−アミノプロピルトリエトキシシラン、２−アミノエチル−３−アミノプロピルトリメトキシシラン、３−グリシジルオキシトリメトキシシラン、３−メタクリルオキシプロピルトリメトキシシラン、ビニルトリエトキシシラン、ビニルトリメトキシシラン及びビニルトリス（２−メトキシエトキシ）シランから選択されることを特徴とする、請求項２３記載の方法。
【請求項２５】
支持体上及び支持体中に存在する懸濁液を５０〜３５０℃で加熱することにより硬化させることを特徴とする、請求項１２から２４までのいずれか１項記載の方法。
【請求項２６】
加熱を０．５〜１０分で、１１０〜２８０℃の温度で行うことを特徴とする、請求項２５記載の方法。
【請求項２７】
請求項１から１１までのいずれか１項記載の膜の、バッテリー中のセパレータとしての使用。
【請求項２８】
請求項１から１１までのいずれか１項記載の膜の、限外濾過膜、ナノフィルトレーション膜、逆浸透膜、ガス分離膜又はパーベーパレーション膜用の支持体としての使用。
【請求項２９】
請求項１から１１までのいずれか１項記載の膜の、精密濾過膜としての使用。
【発明の詳細な説明】
【技術分野】
【０００１】
本発明は、ポリマー繊維又は天然繊維をベースとする支持体とセラミック被覆とを有する膜、特に精密濾過膜、並びにその製造方法及びその使用に関する。
【０００２】
セラミックを有する複合材料が使用される多様な用途は公知である。
【０００３】
セラミックを有する複合材料の利点は、セラミック被覆がたいていの化学物質、例えば溶剤に対して化学的に不活性であり、かつ更に酸又はアルカリ液に対してほぼ安定であることにある。この理由から、金属を化学的影響から保護するために、金属はセラミックで被覆されることが多い。セラミックで被覆された複合材料の多孔性の表面によって、更に後から設置される塗料又は保護被覆の耐摩耗性も高まる。セラミック自体は、更に、その多孔性表面に基づき膜又はフィルタとしての使用に極めて良好に適している。
【０００４】
セラミックもしくはセラミックを有する複合材料の欠点はセラミックの脆性である。セラミックで被覆された材料は、従って極めて衝撃に敏感であり、このセラミック被覆はセラミックの表面が損傷されることなく機械的応力にほとんど耐えられない。このようなセラミック複合材料を曲げるとセラミック層を損傷してしまうため、このようなセラミック複合材料の適応分野は現在なお限定的である。
【０００５】
セラミック複合材料は、この欠点にもかかわらず、濾過工業又は膜工業においても使用されることが多い。
【０００６】
EP 0 358 338には、金属酸化物ゾルを有する水溶液を塗布し、この溶液を表面、有利に平坦な金属表面上で硬化させ、この表面をセラミック層により保護できる方法が記載されている。この水溶液に、セラミック層の保護すべき表面上での付着を改善するために、金属酸化物粉末及び／又は付着改善剤を添加することができる。この方法は、物質を透過する支持体材料上に層を設置することを記載していない。
【０００７】
WO 96/00198は、多様な材料の表面上にセラミック層を製造することを教示している。この記載された材料は、ナノフィルトレーションのための膜として使用することができる。この方法の場合に、二酸化チタンゾルに酸化アルミニウム粉末を分散させ、この際に塩酸が解膠のために使用される。
【０００８】
US 4,934,139は、限外濾過又は精密濾過のためのセラミック膜の製造方法を教示している。このようなセラミック膜の製造のために、ゾル又は粒子懸濁液を多孔性金属支持体上に塗布し、焼結させる。多孔性支持体は特殊鋼−燒結金属又は特殊鋼織物であることができ、この間隙に金属粒子が焼結されている。１００μｍを上回る間隙を有する金属織物は、この方法により金属粒子の焼結なしで製造できない。この方法は、懸濁液又はゾルが支持体材料の間隙に侵入することを回避する。
【０００９】
US 5,376,442及びUS 5,605,628では、支持体材料中の間隙の調整のために、有機結合剤を被覆溶液中へ混入している。この結合剤は、硬化の際に再び除去しなければならず、このことはセラミック表面及び／又はセラミック構造において不規則性を生じさせかねない。
【００１０】
同様に、DE 4210 413では、無機粉末がポリマー樹脂を用いて固定されている。この樹脂は、硬化の際に同様に再び除去しなければならず、このことはセラミック表面及び／又はセラミック構造において不規則性を生じさせかねない。
【００１１】
WO 99/15262には、細孔を有する支持体材料をベースとするフレキシブルな物質透過性の複合材料が記載されている。この場合、支持体は多様な材料からなることができる。特に、ポリマーの有孔シート、ポリマーからなる織物、天然繊維、ガラス及び鋼又は金属不織布からなることもできる。この被覆は、ほとんど大部分が水もしくは強酸の水溶液からなり、その中にアルミニウム、チタン、ジルコニウム又はケイ素の酸化物の粒子を混入させたゾルを用いて行う。更に、このゾルはオルガノシリル化合物、例えばメチルトリエトキシシランを含有することもできる。この物質透過性の複合材料は、特に濾過において膜として使用される。
【００１２】
今まで記載した全ての精密濾過膜は、わずかな膜透過流束を有する。このセラミック被覆は、更に脆性であり、かつこのような膜の使用時に付着がわずかすぎる場合に支持体から簡単に剥離してしまう。このような膜は使用不能である。
【００１３】
従って、本発明の課題は、高い膜透過流束を有しかつ今まで公知の膜よりも耐久性であるフレキシブルな膜を提供することであった。
【００１４】
意外にも、有孔シートの代わりにポリマー不織布材料を使用することが膜透過流束の明らかな向上を達成できることが見出された。これは不織布の大きな多孔性に基づく。更に、意外にも、ポリマーベースの不織布材料を有する膜は、ガラス又は金属の織物又は不織布又はポリマーシート上のセラミック被覆を有する膜よりも明らかに耐久性がよくかつフレキシブルであることが確認できた。
【００１５】
従って、本発明の対象は、多数の開口を備えた平面状のフレキシブルな支持体と、その支持体上又は支持体中に存在する、無機成分を有する多孔性の被覆とを有する膜であり、この膜は、支持体の材料がポリマー繊維又は天然繊維の不織布から選択され、その際に、この不織布は５０％よりも高い多孔性を有しかつこの被覆は多孔性のセラミック被覆であることを特徴とする。
【００１６】
更に、本発明の対象は、本発明による膜の製造方法であり、この方法は、多数の開口を備えた平面状のフレキシブルな支持体のその支持体上又は支持体中に被覆を設け、その際に、前記の支持体の材料はポリマー繊維の不織布から選択され、かつ前記の被覆は多孔性のセラミック被覆であり、この被覆は、支持体上及び支持体中に、少なくとも金属Ａｌ、Ｚｒ、Ｓｉ、Ｓｎ、Ｔｉ及び／又はＹの酸化物とゾルとを有する懸濁液を塗布し、支持体上及び支持体中の前記の懸濁液が硬化すように少なくとも１回加熱することにより設けることができる。
【００１７】
同様に、本発明の対象は、バッテリー中のセパレータとして、限外濾過膜、ナノフィルトレーション膜、逆浸透膜、ガス分離膜又はパーベーパレーション膜又は精密濾過膜のための支持体としての本発明の膜の使用である。
【００１８】
本発明による膜の利点は、特に、膜透過流束が慣用の膜の場合よりも明らかに大きいことにある。有孔ポリマーシートをベースとする膜と比べたこの膜透過流束の向上は約１５０％である。これは、不織布材料が既に使用したシートよりも明らかに大きな多孔性を有することに起因する。従って、不織布上に得られた材料の開放濾過面積（offene Filterflaeche）も明らかに大きい。これは、増大した有孔な濾過面積により濾過効率（つまり流束）も明らかに上昇させる。
【００１９】
本発明による膜は更に、今までに市販された膜、特に複合膜よりも明らかに耐久性がある。これは、恐らく支持体として使用した不織布の不規則構造に基づく。織物を使用する場合、織り方に応じて規則的な間隔で結節、つまり繊維が重なる箇所が存在する。この規則的な結節は破断点又は折れ曲がり点を形成する、それというのもこの箇所でセラミック被覆は結節の間と同じ厚さではないためである。織物をベースとする膜の場合の結節のこの規則性は、穿孔と同様に作用し、かつこの箇所での膜の亀裂を生じさせかねない。支持体もしくはキャリアとして不織布を使用する場合には、この問題を解決することができる、それというのも不織布中には結節は規則的に配置されていないためである。
【００２０】
本発明によるポリマー不織布で支持された膜の他の利点は、高流束膜のために使用することができる他の材料よりも極めて低コストであることにある。金属不織布のコストは、１平方メートルあたり約１２５０ユーロであるが、それに対してポリマー不織布のコストは１平方メートル当たり１５ユーロより低い。従って、低コストで製造することができる複合材料膜が得られ、この膜が以前は高い価格のために達成できなかった新たな市場を開拓する。この市場は、特に飲料水及び廃水の濾過であり、この場合に、１平方メートル当たり５００ユーロよりも高い価格の膜は使用できない。
【００２１】
本発明による膜を次に記載するが、本発明はこの記載に制限されない。
【００２２】
多数の開口を備えた平面状のフレキシブルな支持体と、その支持体上又は支持体中に存在する、無機成分を有する多孔性の被覆とを有する本発明による膜は、支持体の材料がポリマー繊維又は天然繊維の不織布から選択され、その際に、この不織布は５０％よりも高い多孔性を有しかつこの被覆は多孔性のセラミック被覆であることを特徴とする。この支持体は有利に５０〜９７％、特に有利に６０〜９０％、更に特に有利に７０〜９０％の多孔性を有する。この多孔性は、この場合に不織布の体積（１００％）−不織布の繊維の体積として定義され、つまり材料が占めていない不織布の体積の割合である。不織布の体積は、不織布の測量から算出することができる。繊維の体積は、観察した不織布の重量とポリマー繊維の密度とから得られる。支持体の大きな多孔性は、本発明による膜の高い多孔性をも可能にするため、本発明による膜を用いて高い膜透過流束を達成できる。
【００２３】
本発明による膜は、更に有利に１０〜２００μｍの厚さを有する支持体を有する。本発明による膜が、３０〜１００μｍ、有利に２５〜５０μｍ、特に有利に３０〜４０μｍの厚さを有する支持体を有する場合が特に有利である。使用した支持体の厚さがわずかであることによっても、この膜を通過する膜透過流束は慣用の膜の場合よりも大きくなる。
【００２４】
このポリマー繊維は、有利にポリアクリルニトリル、ポリアミド、ポリイミド、ポリアクリレート、ポリテトラフルオロエチレン、ポリエステル、例えばポリエチレンテレフタレート及び／又はポリオレフィン、例えばポリプロピレン、ポリエチレン又はこれらのポリマーの混合物から選択される。しかしながら、他の公知の全てのポリマー繊維及び多くの天然繊維、例えば亜麻繊維、綿又は麻繊維も考慮できる。有利に、本発明による膜は、１００℃より大きな軟化点及び１１０℃よりも大きな融点を有するポリマー繊維を有する。低い温度限界を有するポリマー繊維の場合には、適用分野も狭くなる。有利な膜は、１５０℃までの温度まで、有利に１２０〜１５０℃の温度まで、特に有利に１２１℃の温度まで使用可能である。このポリマー繊維が１〜２５μｍ、有利に２〜１５μｍの直径を有する場合が有利である。ポリマー繊維が前記の範囲よりも明らかに太い場合には、支持体の柔軟性が、ひいては膜の柔軟性も損なわれる。
【００２５】
本発明の範囲内で、ポリマー繊維とは、熱処理により化学的又は構造的に部分的に変化されたポリマー繊維、例えば部分的に炭化されたポリマーの繊維であると解釈される。
【００２６】
支持体上及び支持体中に存在するセラミック被覆は、有利に金属Ａｌ、Ｚｒ、Ｓｉ、Ｓｎ、Ｔｉ及び／又はＹの酸化物を有する。支持体上及び支持体中に存在するセラミック被覆は、特に有利に金属Ａｌ、Ｚｒ、Ｔｉ及び／又はＳｉの酸化物を無機成分として有する。
【００２７】
セラミック被覆もしくは被覆を構成する無機成分が、定着剤によって支持体と、特にポリマー繊維と結合している場合が有利である。典型的な定着剤は、有機官能性シラン、例えばDegussa社の商品名"Dynasilan"で供給されているような有機官能性シランであるが、純粋な酸化物、例えばＺｒＯ２、ＴｉＯ２、ＳｉＯ２又はＡｌ２Ｏ３もいくつかの繊維材料にとって適した定着剤であることができる。製造条件及び使用した定着剤に応じて、この定着剤は本発明による膜中になお検出可能に存在することもできる。
【００２８】
不織布又は織物をまず定着剤であらかじめ被覆する場合が有利である。従って、このような膜は内部に不織布、有利にポリマー不織布を有し、この繊維は薄い層の定着剤（例えば、金属酸化物又はオルガノシラン化合物）を備えている。あらかじめ被覆されたポリマーの支持体中及び支持体上には多孔性セラミック材料が存在する。
【００２９】
この被覆中には少なくとも１種の無機成分が、平均粒径１〜２５０ｎｍ、又は平均粒径２５１〜１００００ｎｍ又は１０００〜１００００ｎｍ、特に有利に２５０〜１７５０ｎｍの粒径フラクションで存在する。本発明による膜が、少なくとも１種の無機成分の少なくとも２つの粒径フラクションを有する被覆を有する場合が有利である。同様に、この被覆は、少なくとも２種の無機成分の少なくとも２種の粒径フラクションを有する場合も有利である。この粒径比は、１：１〜１：１００００、有利に１：１〜１：１００であることができる。複合材料中の粒径フラクションの量比は、有利に０．０１：１〜１：０．０１であることができる。
【００３０】
本発明による膜の材料透過性及び多孔性及びそれによる膜透過流束は、使用した無機成分の粒径によっても限定される。
【００３１】
本発明の膜は１０％〜７０％、有利に２０％〜６０％、特に有利に３０％〜５０％の多孔性を有する。この場合、多孔性は到達可能な、つまり開口した孔に関連する。この多孔性は、この場合公知の水銀細孔測定方法を用いて測定することができるか、又は開口した孔だけが存在すると仮定した場合に使用した使用物質の体積及び密度から算出することができる。本発明による膜の平均孔径は、有利に１０〜２０００ｎｍ、特に有利に５０〜８００ｎｍｄである。
【００３２】
本発明による膜は、少なくとも１Ｎ／ｃｍ、有利に３Ｎ／ｃｍ、特に有利に６Ｎ／ｃｍ以上の引張強さを有することを特徴とする。本発明による膜は有利に柔軟であり、１００ｍ以下まで、有利に５０ｍｍ以下まで、特に有利に２ｍｍ以下までの半径にまで、有利に損傷なく曲げられる。本発明による膜の良好な屈曲性は、精密濾過での使用の際に膜を通した突発的圧力変動を、膜が損傷されることなく問題なく耐えることができる。
【００３３】
本発明による膜は、有利に、多数の開口を備えた平面状のフレキシブルな支持体がその支持体上及び支持体中に被覆を備え、前記の支持体の材料はポリマー繊維又は天然繊維の不織布から選択され、前記の不織布は５０％より高い多孔性を有し、かつ前記の被覆は多孔性のセラミック被覆であり、この被覆は支持体上に、金属Ａｌ、Ｚｒ、Ｓｉ、Ｓｎ、Ｔｉ及び／又はＹの少なくとも１種の酸化物とゾルとを有する懸濁液を前記支持体上に塗布し、懸濁液が支持体上で及び支持体中で硬化される温度に少なくとも１回加熱することにより設けられることを特徴とする膜の製造方法により得られる。この懸濁液は、他の無機成分を有し、特に無機成分として既に前記したようなものを有することができる。
【００３４】
この懸濁液は、例えば印刷、押圧、圧入、ローラ塗布、ブレード塗布、刷毛塗り、浸漬、吹き付け又は流延塗布により支持体上及び支持体中に塗布することができる。
【００３５】
この支持体の材料は、有利に１０〜２００μｍの厚さを有するポリマー繊維の不織布から選択するのが有利である。本発明による膜が、３０〜１００μｍ、有利に２５〜５０μｍの厚さを有する支持体を有する支持体を有する場合が特に有利である。
【００３６】
このポリマー繊維は、有利にポリアクリルニトリル、ポリアミド、ポリイミド、ポリアクリレート、ポリテトラフルオロエチレン、ポリエステル、例えばポリエチレンテレフタレート及び／又はポリオレインから選択される。しかしながら、他の公知の全てのポリマー繊維及び多くの天然繊維も使用可能である。有利に、本発明による膜は、１００℃より大きな軟化点及び１１０℃よりも大きな融点を有するポリマー繊維を有する。低い温度限界を有するポリマー繊維の場合には、適用分野も狭くなる。有利な膜は、１５０℃までの温度まで、有利に１２０〜１５０℃の温度まで、特に有利に１２１℃の温度まで使用可能である。このポリマー繊維が１〜２５μｍ、有利に２〜１５μｍの直径を有する場合が有利である。ポリマー繊維が前記の範囲よりも明らかに太い場合には、支持体の柔軟性が、ひいては膜の柔軟性も損なわれる。
【００３７】
被覆の製造のために使用する懸濁液は、有利に例えばアルミニウム、チタン、ケイ素及び／又はジルコニウムの少なくとも１種の酸化物と少なくとも１種のゾル、少なくとも１種の半金属酸化物ゾル又は少なくとも１種の複合金属酸化物ゾル又はこれらのゾルの混合物とを有し、かつこの少なくとも１種のゾル中に少なくとも１種の無機成分を懸濁させることにより製造される。
【００３８】
このゾルは、少なくとも１種の化合物、有利に少なくとも１種の金属化合物、少なくとも１種の半金属化合物又は少なくとも１種の複合金属化合物の加水分解により得られる。加水分解すべき化合物として、有利に少なくとも１種の金属硝酸塩、金属塩化物、金属炭酸塩、金属アルコラート化合物又は少なくとも１種の半金属アルコラート化合物、特に有利に少なくとも１種の金属アルコラート化合物が加水分解される。金属アルコラート化合物又は半金属アルコラート化合物として、有利に元素Ｚｒ、Ａｌ、Ｓｉ、Ｔｉ、Ｓｎ及びＹのアルコラート化合物が加水分解されるか又は金属化合物として元素Ｚｒ、Ａｌ、Ｔｉ、Ｓｉ、Ｓｎ及びＹの元素の金属塩から選択される少なくとも１種の金属硝酸塩、金属炭酸塩又は金属ハロゲン化物が加水分解される。この加水分解は、有利に水、水蒸気、氷、又は酸又はこれらの化合物の組み合わせの存在で行われる。
【００３９】
本発明による方法の一つの実施態様の場合には、加水分解すべき化合物の加水分解により粒子状のゾルが製造される。この粒子状のゾルはゾル中に加水分解により生じた化合物が粒子状で存在することを特徴とする。この粒子状のゾルは、上記のように又はWO99/15262に記載されたように製造することができる。このゾルは、通常では極めて高い含水量を示し、この含水量は有利に５０質量％より高い。加水分解すべき化合物を加水分解の前に、アルコール又は酸又はこれらの液体の組み合わせの中に添加することが有利である。この加水分解された化合物は、解膠のために少なくとも１種の有機酸又は無機酸で、有利に１０〜６０％の有機酸又は無機酸で、特に有利に、硫酸、塩酸、過塩素酸、リン酸及び硝酸から選択される鉱酸又はこれらの酸の混合物で処理される。こうして製造された粒子状のゾルを、引き続き懸濁液の製造のために使用することができ、その際、懸濁液の製造は天然繊維不織布もしくはポリマーのゾルで前処理されたポリマー繊維不織布上への塗布のために適している。
【００４０】
本発明による方法の他の一つの実施態様の場合には、加水分解すべき化合物の加水分解によりポリマーのゾルが製造される。このポリマーのゾルは、ゾル中に加水分解により生じた化合物がポリマーの形で（つまりより大きな空間にわたり鎖状に架橋して）存在することを特徴とする。このポリマーのゾルは、通常では水及び／又は水性の酸を５０質量％より低く、有利に２０質量％より著しく少なく有している。水及び／又は水性の酸の有利な割合に達するために、加水分解は有利に、加水分解すべき化合物が、加水分解可能な化合物の加水分解可能な基に対して０．５〜１０倍のモル比で、有利に半分のモル比の水、水蒸気又は氷で加水分解されるように実施される。１０倍の量までの水は、極めてゆっくりと加水分解する化合物、例えばテトラエトキシシランの場合に使用することができる。極めて急速に加水分解する化合物、例えばジルコニウムテトラエチラートは、この条件下で十分に粒子状のゾルを形成することができ、そのためこのような化合物の加水分解のために０．５倍の量の水を使用するのが有利である。有利な量より少ない量の水、水蒸気又は氷を用いる加水分解は、同様に良好な結果を生じさせる。この場合に、半分のモル比の有利な量を５０％よりも大きく下回るのも可能であるが、あまり有利ではない、それというのもこの値を下回った場合に加水分解は完全には行われず、このようなゾルをベースとする被覆はあまり安定ではない。
【００４１】
ゾル中で所望の極めてわずかな割合の水及び／又は酸を有するこのポリマーのゾルを製造するために、加水分解すべき化合物は有機溶剤中に、特にエタノール、イソプロパノール、ブタノール、アミルアルコール、ヘキサン、シクロヘキサン、酢酸エチル及びこれらの化合物の混合物中に溶かし、その後本来の加水分解を行う場合が有利である。こうして製造されたゾルは、本発明による懸濁液の製造のために又は前処理工程での定着剤として使用することができる。
【００４２】
粒子状のゾルも、ポリマーのゾルも、ゾルとして本発明による懸濁液の製造方法に使用することができる。ちょうど記載されたように得られるゾルの他に、原則として市販のゾル、例えば硝酸ジルコニウムゾル又はシリカゾルを使用することもできる。懸濁液を支持体上に塗布しかつ硬化させることにより膜を製造する方法自体は、WO 99/15262から公知であるが、本発明の膜の製造に関する全てのパラメータもしくは使用物質は記載されていない。WO99/15262に記載されたこの方法は、特に、この形態でポリマーの不織布材料上にぬぐい取ることなしに塗布不可能ある、それというのもここに記載された著しく水を含有するゾル系は主に疎水性のポリマー不織布を深く普遍的に濡らすことができないことが多く、この著しく水を含有するゾル系はたいていのポリマー不織布を濡らすことができないか又は濡らすことが極めて困難であるためである。不織布材料中で最もわずかしか濡れていない箇所でさえも、欠陥を有しかつそれにより使用不能な膜が得られかねないことが確認された。
【００４３】
意外にも、濡れ挙動においてポリマーを適合させたゾル系もしくは懸濁液が、不織布材料に完全にしみ込み、従って欠陥のない被覆がえら得ることが見出された。本発明による方法の場合には、従ってゾルもしくは懸濁液の濡れ挙動の適合を行うのが有利である。この適合は、有利にポリマーのゾルもしくはポリマーのゾルからなる懸濁液の製造により行うのが有利であり、その際に、このゾルは１種以上のアルコール、例えばメタノール、エタノール又はプロパノール又はこれらの１種以上のアルコールと有利に脂肪族炭化水素との混合物を有する。しかしながら、ゾルもしくは懸濁液の濡れ挙動を、使用した支持体に適合させるために、このゾルもしくは懸濁液に添加することができる他の溶剤混合物も考慮できる。
【００４４】
ゾル系及びこのゾル系から得られた懸濁液の基本的な変更が、ポリマーの不織布材料上及び不織布材料中でのセラミック成分の付着挙動を明らかに改善することが確認された。このような良好な付着性は、粒子状のゾルシステムを用いては通常では得ることができない。従って、ポリマー繊維を有する支持体を、ポリマーゾルをベースとする懸濁液で被覆するか又は前の工程でポリマーゾルで処理することにより定着剤を備えるのが有利である。
【００４５】
懸濁液の製造のために、無機成分として、元素Ｙ、Ｚｒ、Ａｒ、Ｓｉ、Ｓｎ及びＴｉの酸化物から選択される少なくとも１種の酸化物がゾル中に懸濁されている場合が有利である。酸化アルミニウム、二酸化チタン、酸化ジルコニウム及び／又は二酸化ケイ素から選択される少なくとも１種の化合物である無機成分を懸濁するのが有利である。懸濁された成分の質量割合は、有利に使用されたゾルの０．１〜５００倍、特に有利に１〜５０倍、更に特に有利に５〜２５倍である。
【００４６】
平均粒径１〜１００００ｎｍ、有利に１〜１０ｎｍ、１０〜１００ｎｍ、１００〜１０００ｎｍ又は１０００〜１００００ｎｍ、特に有利に２５０〜１７５０ｎｍ、更に特に有利に３００〜１２５０ｎｍを有する少なくとも１種の無機成分を少なくとも１種のゾル中に懸濁させる場合が有利である。平均粒径２５０〜１２５０ｎｍを有する無機成分の使用により、膜の特に適した柔軟性及び多孔性が達成される。
【００４７】
支持体としてのポリマー繊維上での無機成分の付着を改善するために、使用される懸濁液に、定着剤、例えば有機官能性シラン又は純粋な酸化物、例えばＺｒＯ２、ＴｉＯ２、ＳｉＯ２又はＡｌ２Ｏ３を混入することが有利である。この場合に、定着剤をポリマーのゾルをベースとする懸濁液に添加するのが有利である。定着剤としては、オクチルシラン、フッ化オクチルシラン、ビニルシラン、アミノ官能化シラン及び／又はグリシジル官能化シラン、例えばDegussa社のDynasilaneから選択される特別な化合物が使用可能である。ポリテトラフルオロエチレン（ＰＴＦＥ）用の特に有利な定着剤は、例えばフッ化オクチルシランであり、ポリエチレン（ＰＥ）用のは、ビニルシラン、メチルシラン及びオクチルシランであり、その際にメチルシランだけの使用は最適ではなく、ポリアミド及びポリアミン用のは、アミノ官能化シランであり、ポリアクリレート及びポリエステル用のはグリシジル官能化シランであり、ポリアクリルニトリル用のは同様にグリシジル官能化シランを使用できる。他の定着剤も使用可能であるが、それぞれのポリマーに調整しなければならない。ポリマー支持体材料の被覆の場合にWO 99/15262中に記載されたメチルトリエトキシシランのゾル系への添加は、ポリマー繊維上でのセラミックの定着性の問題の比較的悪い解決策である。更に、６０〜１００℃で３０〜１２０分の乾燥時間は、記載されたゾル系の場合に、耐加水分解性のセラミック材料を得るためには不十分である。つまり、この材料は長期間の貯蔵で水含有媒体中に溶解するかもしくはこの材料は損傷されてしまう。他方で、WO 99/15262に記載された３５０℃を上回る熱処理は、ここで使用されたポリマー不織布の燃焼、ひいては膜の破壊を引き起こしかねない。この定着剤は、つまりこの硬化温度はポリマーの融点又は軟化点を下回りかつこの分解温度を下回るように選択しなければならない。本発明による懸濁液は定着剤として機能することができる化合物２５質量％よりも明らかに低く、有利に１０質量％よりも低く有するのが有利である。定着剤の最適な割合は、繊維及び／又は粒子を単分子状態の定着剤で被覆することから生じる。このために必要な量（グラム）の定着剤は、使用した酸化物、もしくは繊維の量に（ｇ）材料の表面積（ｍ２ｇ−１）を掛け、かつ引き続き定着剤の相対的所要面積（ｍ２ｇ−１）により割ることにより得られ、その際、この相対的所要面積は３００〜４００ｍ２ｇ−１のオーダーにある。
【００４８】
次の表は、不織布材料として使用したポリマータイプ用の有機官能性Ｓｉ化合物をベースとする使用可能な定着剤に関する例示的な概要を含む。
【００４９】
【表１】
2005518272.tif 000002
【００５０】
表中で、
ＡＭＥＯ＝３−アミノプロピルトリエトキシシラン
ＭＡＭＯ＝２−アミノエチル−３−アミノプロピルトリメトキシシラン
ＧＬＹＭＯ＝３−グリシジルオキシトリエトキシシラン
ＭＥＭＯ＝３−メタクリルオキシプロピルメトキシシラン
Ｓｉｌｆｉｎ＝ビニルシラン＋開始剤＋触媒
ＶＴＥＯ＝ビニルトリエトキシシラン
ＶＴＭＯ＝ビニルトリメトキシシラン
ＶＴＭＯＥＯ＝ビニルトリス（２−メトキシエトキシ）シラン
本発明による被覆は、支持体中及び支持体上の懸濁液の硬化により支持体に設置される。本発明の場合に、支持体上及び支持体中に存在する懸濁液を５０〜３５０℃に加熱することにより硬化させることができる。ポリマーの支持体材料を使用する場合にその最大温度は支持体により設定されるため、この温度は相応して適合させることができる。本発明による方法の実施態様に応じて、支持体上及び支持体中に存在する懸濁液は１００〜３５０℃に加熱することにより、特に有利に１１０〜２８０℃に加熱することにより硬化される。この加熱を１秒〜６０分間で１００〜３５０℃の温度で行う場合が有利である。懸濁液を硬化させるために１１０〜３００℃、特に有利に１１０〜２８０℃の温度で、有利に０．５〜１０分間加熱するのが特に有利である。
【００５１】
膜の硬化の場合に、選択された温度の高さに応じて、いくつかのポリマー材料の場合に、この温度の影響下で、この化学構造を変化させることができ、その結果、引き続きこのポリマーはもはや出発状態もしくは改質の形で存在しない。ポリイミドの部分的な炭化、又はポリアクリルニトリルの場合に引き続く部分的な炭化によるいわゆる導電性ポリマーの形成を行うことができる。この効果は、常に支持体材料の特性の変更を生じさせる。これは適応に応じて特に意図されることができる、それというのも、それにより例えば耐溶剤性、耐酸性及び耐アルカリ性を高めることができるためである。この転移の程度は温度及び時間の影響に関する。
【００５２】
本発明による複合体の加熱は、加熱された空気、熱風、赤外線放射を用いて又は先行技術による他の加熱法により行うことができる。
【００５３】
本発明による方法の特別な実施態様の場合には、上記の定着剤は前の工程において支持体、特にポリマー不織布上に塗布される。このために、この定着剤は適当な溶剤、例えばエタノール中に溶かされる。この溶剤は、なお少量、有利に加水分解可能な基のモル量に対して０．５〜１０倍の量の水と、少量の酸、例えばＨＣｌ又はＨＮＯ３を、Ｓｉ−ＯＲ基の加水分解及び縮合のための触媒として含有することもできる。公知の技術、例えば吹き付け、印刷、押圧、圧入、ローラ塗布、ブレード塗布、刷毛塗り、浸漬、噴霧又は流延塗布により、この溶剤は支持体に塗布され、この定着剤は５０〜３５０℃の熱処理により支持体に固定される。定着剤の塗布の後に初めて、本発明によるこの実施態様の場合には、懸濁液の塗布及び硬化が行われる。
【００５４】
本発明による方法の他の実施態様の場合には、ポリマーのゾルを塗布及び硬化させる前処理工程において定着する層が塗布される。ポリマーのゾルの塗布及び硬化は、懸濁液の塗布及び硬化と同様の方法で行うのが有利である。このポリマーのゾルの塗布により、支持体、特にポリマー不織布は、定着剤としてＡｌ、Ｔｉ、Ｚｒ又はＳｉの酸化物を備え、それによりこの支持体は親水性にされている。このように準備された支持体を、WO99/1526に記載された先行技術によるかもしくは前記したように多孔性被覆を設けることができ、その際に、特にポリマー不織布上での被覆の明らかに改善された付着を観察することができる。
【００５５】
前処理のための典型的なポリマーのゾルは、金属アルコラート（例えばチタンエチラート又はジルコニウムプロピラート）の約２〜１０質量％のアルコール溶液であり、この溶液はなお付加的に０．５〜１０モル割合の水もしくは少量の酸を触媒として含有することができる。このようなゾルを支持体上に塗布した後に、この支持体、有利にポリマー不織布を最大で３５０℃の温度で処理する。この場合に、支持体繊維の周囲に金属酸化物からなる厚い皮膜が形成され、それにより濡れの障害なしに支持体に懸濁液もしくは市販の硝酸ジルコニウムゾル又はシリカゾルをベースとするスラリーがしみ込むことが可能である。
【００５６】
ポリマーのゾルは粒子状よりもむしろ厚い皮膜を形成し粒子状のゾルは更に常に大量の水を粒子間空間の孔構造内に有しているため、ポリマーのゾルを乾燥するのが粒子状のゾルよりもより簡単である。それにもかかわらず、セラミック材料は支持体上での十分に良好な付着性をえるために、この膜は１５０℃を上回る温度で乾燥しなければならない。特に良好な付着性は少なくとも２００℃の温度で、更に特に良好な強度は少なくとも２５０℃の温度で達成される。もちろん、このために相応する耐熱性ポリマー、例えばポリエチレンテレフタレート（ＰＥＴ）、ポリアクリルニトリル（ＰＡＮ）、ポリテトラフルオロエチレン（ＰＴＦＥ）、ポリビニリデンフルオリド（ＰＶＤＦ）又はポリアミド（ＰＡ）が必須である。支持体が十分に耐熱性でない場合には、低い温度（１００℃まで）で前乾燥することによりまず膜の予備硬化を行うことができる。高い温度での後硬化の際に、次にセラミック層が支持用の支えとして機能するため、もはや支持体の溶融により失われることはない。この方法パラメータは、例えば定着剤としてのポリマーのゾルの塗布及び硬化のために適しているだけではなく、ポリマーのゾルをベースとする懸濁液の塗布及び硬化のためにも適している。
【００５７】
懸濁液の本来の塗布の前に定着剤を塗布する２つの実施態様により、特に水性の粒子状のゾルに対する支持体の付着性を改善することができる、そのために本発明の場合には特にこのように前処理された支持体を市販のゾル、例えば硝酸ジルコニウムゾル又はシリカゾルをベースとする懸濁液で被覆することができる。定着剤の塗布のこの手法は、しかしながら、本発明による膜の製造方法を中間工程もしくは前処理工程だけ拡張しなければならないことを意味する。もちろん、これは定着剤を添加する適合したゾルを使用する場合よりもコストをかけて実現できるが、市販のゾルをベースとする懸濁液の使用の際に良好な結果が得られる。
【００５８】
本発明による方法は、例えばローラにより支持体を巻き出し、１ｍ／ｈ〜２ｍ／ｓの速度、有利に０．５ｍ／ｍｉｎ〜２０ｍ／ｍｉｎの速度、更に特に有利に１ｍ／ｍｉｎ〜５ｍ／ｍｉｎの速度で、懸濁液を支持体上及び支持体中に塗布するための少なくとも１つの装置と、懸濁液を支持体上及び支持体中で加熱により硬化させることができる少なくとも１つの他の装置、例えば電気的に加熱した炉を通過させ、かつこうして製造された膜を第２のローラで巻き取ることができる。このように、本発明による膜を連続法で製造することができる。前処理工程も連続方法において前記のパラメータを維持しながら実施することができる。
【００５９】
本発明による膜はバッテリー中のセパレータとして、限外濾過膜、ナノフィルトレーション膜、逆浸透膜、ガス分離膜又はパーベーパレーション膜又は精密濾過膜のための支持体として使用することができる。
【００６０】
本発明の方法は、引き続く実施例により記載されるが、この実施例に制限されない。
【００６１】
実施例１：Ｓ４５０ＰＥＴの製造
エタノール１６０ｇに、まず最初に５質量％の水性ＨＣｌ溶液１５ｇ、テトラエトキシシラン１０ｇ、メチルトリエトキシシラン２．５ｇ及びDynasilan GLYMO（Degussa AG）７．５ｇを添加した。まず数時間撹拌したゾル中に、次いで酸化アルミニウムMartoxid MZS-1及びMartoxid MZS-3の（製造元：Martinswerke）それぞれ１２５ｇを懸濁させた。この懸濁液（スラリー）を少なくとも更に２４時間磁気攪拌機で均質化し、その際に、溶剤の損失を防ぐために撹拌容器を閉鎖しなければならなかった。
【００６２】
厚さ約３０μｍ及び面積重量約２０ｇ／ｍ２のＰＥＴ不織布を、従って、連続的巻き取り法（ベルト処理速度約８ｍ／ｈ、Ｔ＝２００℃）でこのスラリーで被覆した。この巻き取り法の場合に、スラリーはベルト方向（不織布の運動方向）に対して対向して運動するローラによって不織布上にローラ塗布される。この不織布を引き続き、所定の温度を有する炉に通す。次の試験においても同じ方法もしくは装置を使用した。最後に平均孔径４５０ｎｍの精密濾過膜が得られた。
【００６３】
実施例２：Ｓ２４０ＰＡＮの製造
エタノール１６０ｇに、まず最初に５質量％の水性ＨＣｌ溶液１５ｇ、テトラエトキシシラン１０ｇ、メチルトリエトキシシラン２．５ｇ及びDynasilan GLYMO  ７．５ｇを添加した。ます最初に数時間撹拌したゾル中に、酸化アルミニウムＡｌＣｏＡ  ＣＴ１２００  ＳＧ  ２８０ｇを懸濁させた。このスラリー（懸濁液）を少なくとも更に２４時間磁気攪拌機で均質化し、その際に、溶剤の損失を防ぐために撹拌容器を閉鎖しなければならなかった。
【００６４】
厚さ約１００μｍ及び面積重量２２ｇ／ｍ２のＰＡＮ不織布（Viledon 1773、Freudenberg社）を、連続的巻き取り法（ベルト速度約８ｍ／ｈ、Ｔ＝２５０℃）でこのスラリーで被覆した。最後に平均孔径２４０ｎｍの精密濾過膜が得られた。
【００６５】
実施例３：Ｓ４５０ＰＯの製造
エタノール１６０ｇに、まず最初に５質量％の水性ＨＣｌ溶液１５ｇ、テトラエトキシシラン１０ｇ、メチルトリエトキシシラン２．５ｇ及びDynasilan GLYMO  ７．５ｇを添加した。まず数時間撹拌したゾル中に、次いで酸化アルミニウムMartoxid MZS-1及びMartoxid MZS-3のそれぞれ１２５ｇを懸濁させた。この懸濁液を少なくとも更に２４時間磁気攪拌機で均質化し、その際に、溶剤の損失を防ぐために撹拌容器を閉鎖しなければならなかった。
【００６６】
厚さ約３０μｍのポリエチレン繊維とポリプロピレン繊維とからなるポリオレフィン不織布（FS 2202-03、Freudenberg社）を、連続的巻き取り法（ベルト速度約８ｍ／ｈ、Ｔ＝１１０℃）で前記の懸濁液で被覆した。最後に平均孔径４５０ｎｍの精密濾過膜が得られた。
【００６７】
実施例４：Ｓ１００ＰＥＴの製造
エタノール１６０ｇに、まず最初に５質量％の水性ＨＣｌ溶液１５ｇ、テトラエトキシシラン１０ｇ、メチルトリエトキシシラン２．５ｇ及びDynasilan GLYMO  ７．５ｇを添加した。ます最初に数時間さらに撹拌したゾル中に、酸化アルミニウムＡｌＣｏＡ  ＣＴ３０００  ２８０ｇを懸濁させた。この懸濁液を少なくとも更に２４時間磁気攪拌機で均質化し、その際に、溶剤の損失を防ぐために撹拌容器を閉鎖しなければならなかった。
【００６８】
厚さ約３０μｍ及び面積重量約２０ｇ／ｍ２のＰＥＴ不織布を、従って、連続的に巻き取り法（処理速度約８ｍ／ｈ、Ｔ＝２００℃）で前記の懸濁液で被覆した。最後に平均孔径１００ｎｍの精密濾過膜が得られた。
【００６９】
実施例５：Ｓ１００ＰＡＮの製造
エタノール１６０ｇに、まず最初に５質量％の水性ＨＣｌ溶液１５ｇ、テトラエトキシシラン１０ｇ、メチルトリエトキシシラン２．５ｇ及びDynasilan GLYMO  ７．５ｇを添加した。ます最初に数時間さらに撹拌したゾル中に、酸化アルミニウムＡｌＣｏＡ  ＣＴ３０００  ３００ｇを懸濁させた。このスラリーを少なくとも更に２４時間磁気攪拌機で均質化し、その際に、溶剤の損失を防ぐために撹拌容器を閉鎖しなければならなかった。
【００７０】
厚さ約１００μｍ及び面積重量２２ｇ／ｍ２のＰＡＮ不織布（Viledon 1773、Freudenberg社）を、連続的巻き取り法（ベルト速度約８ｍ／ｈ、Ｔ＝２５０℃）で前記のスラリーで被覆した。最後に平均孔径１００ｎｍの精密濾過膜が得られた。
【００７１】
実施例６：Ｓ４５０ＰＡＮの製造
エタノール１６０ｇに、まず最初に５質量％の水性ＨＣｌ溶液１５ｇ、テトラエトキシシラン１０ｇ、メチルトリエトキシシラン２．５ｇ及びDynasilan MEMO  ７．５ｇを添加した。まず数時間撹拌したゾル中に、次いで酸化アルミニウムMartoxid MZS-1及びMartoxid MZS-3のそれぞれ１４０ｇを懸濁させた。このスラリーを少なくとも更に２４時間磁気攪拌機で均質化し、その際に、溶剤の損失を防ぐために撹拌容器を閉鎖しなければならなかった。
【００７２】
厚さ約１００μｍ及び面積重量２２ｇ／ｍ２のＰＡＮ不織布（Viledon 1773、Freudenberg社）を、連続的巻き取り法（ベルト速度約８ｍ／ｈ、Ｔ＝２５０℃）で前記のスラリーで被覆した。最後に、平均孔径４５０ｎｍの精密濾過膜が得られ、この精密濾過膜は実施例２に記載されたものよりも改善された付着性を有していた。
【００７３】
実施例７：Ｓ４５０ＰＥＴの製造
エタノール１６０ｇに、まず最初に５質量％の水性ＨＣｌ溶液１５ｇ、テトラエトキシシラン１０ｇ、メチルトリエトキシシラン２．５ｇ及びDynasilan MEMO  ７．５ｇを添加した。まず数時間撹拌したゾル中に、次いで酸化アルミニウムMartoxid MZS-1及びMartoxid MZS-3のそれぞれ１３０ｇを懸濁させた。このスラリーを少なくとも更に２４時間磁気攪拌機で均質化し、その際に、溶剤の損失を防ぐために撹拌容器を閉鎖しなければならなかった。
【００７４】
厚さ約３０μｍ及び面積重量約２０ｇ／ｍ２のＰＥＴ不織布を、従って、連続的に巻き取り法（処理速度約８ｍ／ｈ、Ｔ＝２００℃）で前記のスラリーで被覆した。最後に、平均孔径４５０ｎｍの精密濾過膜が得られ、この精密濾過膜は実施例１に記載されたものよりも改善された付着性を有していた。
【００７５】
実施例８：５０ＰＡＮの製造
プロパノール中のジルコニウムプロピラートの７０質量％の溶液１０ｇをプロパノール３４０ｇ中に溶かした。この溶液に、強力に撹拌しながら水０．７２ｇ及び濃塩酸０．０４ｇを添加した。このゾルを数時間更に撹拌した。厚さ約１００μｍ及び面積重量２２ｇ／ｍ２のＰＡＮ不織布（Viledon 1773、Freudenberg社）を、連続的巻き取り法（ベルト速度約８ｍ／ｈ、Ｔ＝２５０℃）でこのゾルで被覆した。
【００７６】
脱塩水１５０ｇとエタノール２２．５ｇとからなる混合物中にジルコニウムアセチルアセトナート１．４ｇを溶かした。この溶液中に、ＭＺＳ−１及びＭＺＳ−３をそれぞれ１４０ｇを懸濁させ、このスラリーを少なくとも２４時間撹拌した。被覆の約１時間前に、再度市販の３０質量％の硝酸ジルコニウムゾル（MEL Chemicals）７５ｇをこのスラリーに添加した。使用したＰＡＮ不織布を、次いで第２の連続的巻き取り法（ベルト速度約８ｍ／ｈ、Ｔ＝２５０℃）でこのスラリーで被覆した。最後に、平均孔径４５０ｎｍの精密濾過膜が得られ、この精密濾過膜は極めて良好な付着性を有し、かつ著しいアルカリ性媒体（ｐＨ＞１０）中でも極めて耐性であった。
【手続補正書】
【提出日】平成16年2月11日(2004.2.11)
【手続補正１】
【補正対象書類名】特許請求の範囲
【補正対象項目名】全文
【補正方法】変更
【補正の内容】
【特許請求の範囲】
【請求項１】
多数の開口を備えた平面状のフレキシブルな支持体と、その支持体上又は支持体中に存在する、無機成分を有する多孔性の被覆とを有する膜において、支持体の材料がポリマー繊維又は天然繊維の不織布から選択され、その際に、この不織布は５０％よりも高い多孔性を有し、この支持体は１０〜２００μｍの厚さを有し、かつこの被覆は多孔性のセラミック被覆であることを特徴とする、膜。
【請求項２】
ポリマー繊維が、ポリアクリルニトリル、ポリアミド、ポリイミド、ポリアクリレート、ポリテトラフルオロエチレン、ポリエステル及び／又はポリオレフィンから選択されることを特徴とする、請求項１記載の膜。
【請求項３】
ポリマー繊維が１〜２５μｍの直径を有することを特徴とする、請求項１又は２項記載の膜。
【請求項４】
支持体の多孔性が５０〜９７％であることを特徴とする、請求項１から３までのいずれか１項記載の膜。
【請求項５】
支持体上及び支持体中に存在する被覆が金属Ａｌ、Ｚｒ、Ｓｉ、Ｔｉ及び／又はＹの酸化物を有することを特徴とする、請求項１から４までのいずれか１項記載の膜。
【請求項６】
支持体の多孔性が１０〜７０％であることを特徴とする、請求項１から５までのいずれか１項記載の膜。
【請求項７】
膜が、１０〜２０００ｎｍの平均孔径を有することを特徴とする、請求項１から６までのいずれか１項記載の膜。
【請求項８】
膜が、１Ｎ／ｃｍよりも高い引張強度を有することを特徴とする、請求項１から７までのいずれか１項記載の膜。
【請求項９】
膜を損傷することなしに１００ｍまでの半径にまで曲げることができることを特徴とする、請求項１から８までのいずれか１項記載の膜。
【請求項１０】
膜を損傷することなしに２ｍｍまでの半径にまで曲げることができることを特徴とする、請求項１から９までのいずれか１項記載の膜。
【請求項１１】
ポリマー繊維又は天然繊維の不織布から選択される、１０〜２００μｍの厚さを有し、５０％よりも高い多孔性を有する支持体に被覆を設け、その際、この被覆は多孔性のセラミック被覆であり、この被覆は支持体上及び支持体中に懸濁液を塗布しかつ少なくとも１回加熱することにより設置され、加熱の際に支持体上及び支持体中の懸濁液は硬化され、その際、懸濁液は金属Ａｌ、Ｚｒ、Ｓｉ、Ｔｉ及び／又はＹの少なくとも１種の酸化物及びゾルを有することを特徴とする、請求項１から１０までのいずれか１項記載の膜の製造方法。
【請求項１２】
懸濁液を、印刷、押圧、圧入、ローラ塗布、ブレード塗布、刷毛塗り、浸漬、吹き付け又は流延塗布により支持体上及び支持体中に塗布することを特徴とする、請求項１１記載の方法。
【請求項１３】
ポリマー繊維が、ポリアクリルニトリル、ポリアミド、ポリアクリレート、ポリイミド、ポリテトラフルオロエチレン、ポリエステル及び／又はポリオレフィンから選択されることを特徴とする、請求項１１又は１２記載の方法。
【請求項１４】
懸濁液が、少なくとも１種の金属酸化物ゾル、少なくとも１種の半金属酸化物ゾル又は少なくとも１種の複合金属酸化物ゾル又はこれらのゾルの混合物を有し、少なくとも１種の無機成分を少なくとも１種のこのゾル中に懸濁させることにより製造されることを特徴とする、請求項１１から１３までのいずれか１項記載の方法。
【請求項１５】
ゾルを、少なくとも１種の金属化合物、少なくとも１種の半金属化合物又は少なくとも１種の複合金属化合物を、水又は酸又は前記化合物の混合物で加水分解することにより得ることを特徴とする、請求項１４記載の方法。
【請求項１６】
このゾルは５０質量％より少ない水及び／又は酸の割合を有することを特徴とする、請求項１４又は１５記載の方法。
【請求項１７】
元素Ｚｒ、Ａｌ、Ｓｉ、Ｔｉ及びＹのアルコラート化合物から選択される、少なくとも１種の金属アルコラート化合物又は少なくとも１種の半金属アルコラート化合物、又は元素Ｚｒ、Ａｌ、Ｓｉ、Ｔｉ及びＹの金属塩から選択される少なくとも１種の金属硝酸塩、金属炭酸塩又は金属ハロゲン化物を、金属化合物として加水分解することを特徴とする、請求項１４から１６までのいずれか１項記載の方法。
【請求項１８】
無機成分として、元素Ｙ、Ｚｒ、Ａｌ、Ｓｉ及びＴｉの酸化物から選択される、少なくとも１種の酸化物を懸濁させることを特徴とする、請求項１１から１７までのいずれか１項記載の方法。
【請求項１９】
懸濁された成分の質量割合は使用したゾルの０．１〜５００倍に相当することを特徴とする、請求項１１から１８までのいずれか１項記載の方法。
【請求項２０】
懸濁液に定着剤が添加されていることを特徴とする、請求項１１から１９までのいずれか１項記載の方法。
【請求項２１】
懸濁液の塗布の前に支持体の繊維上に定着剤を設けることを特徴とする、請求項１１から２０までのいずれか１項記載の方法。
【請求項２２】
定着剤が、有機官能性シラン及び／又は元素Ｚｒ、Ａｌ、Ｓｉ又はＴｉの酸化物から選択されることを特徴とする、請求項２０から２１までのいずれか１項記載の方法。
【請求項２３】
定着剤が、３−アミノプロピルトリエトキシシラン、２−アミノエチル−３−アミノプロピルトリメトキシシラン、３−グリシジルオキシトリメトキシシラン、３−メタクリルオキシプロピルトリメトキシシラン、ビニルトリエトキシシラン、ビニルトリメトキシシラン及びビニルトリス（２−メトキシエトキシ）シランから選択されることを特徴とする、請求項２２記載の方法。
【請求項２４】
支持体上及び支持体中に存在する懸濁液を５０〜３５０℃で加熱することにより硬化させることを特徴とする、請求項１１から２３までのいずれか１項記載の方法。
【請求項２５】
加熱を０．５〜１０分で、１１０〜２８０℃の温度で行うことを特徴とする、請求項２４記載の方法。
【請求項２６】
請求項１から１０までのいずれか１項記載の膜の、バッテリー中のセパレータとしての使用。
【請求項２７】
請求項１から１０までのいずれか１項記載の膜の、限外濾過膜、ナノフィルトレーション膜、逆浸透膜、ガス分離膜又はパーベーパレーション膜用の支持体としての使用。
【請求項２８】
請求項１から１０までのいずれか１項記載の膜の、精密濾過膜としての使用。
【国際調査報告】
2005518272.tif 000003
2005518272.tif 000004
2005518272.tif 000005
2005518272.tif 000006
2005518272.tif 000007
2005518272.tif 000008